(57)【要約】【課題】  隣り合う画素の間でエレクトロルミネセンス層が混じり合わず更に一画素内でエレクトロルミネセンス層の膜厚を一様にすること。【解決手段】  トランジスタアレイ基板２のトランジスタ９が形成された面に樹脂を塗布することにより、平坦化膜３を成膜する。次に、平坦化膜３上に複数の画素電極２１を形成する。次に、このトランジスタアレイ基板２をシラザン化合物溶液に浸漬することで、シラザン化合物の膜を表層に形成し、シラザン化合物を加水分解縮合させて、珪素と酸素との主鎖にフルオロアルキル基が結合した濡れ性可変膜３０を形成する。濡れ性可変膜３０のうち画素電極２１に重なった領域に紫外線を照射することにより、親液性領域２２ａと撥液性領域２２ｂにパターニングし、親液性領域２２ａに有機化合物含有液を塗布して、エレクトロルミネセンス層２３を形成する。対向電極２４を形成する。【選択図】図２
2005174853.tif 000002
【特許請求の範囲】
【請求項１】
複数のエレクトロルミネセンス素子が配列されてなるエレクトロルミネセンス表示パネルにおいて、
複数のトランジスタが基板上に形成されてなるトランジスタアレイ基板と、
前記トランジスタアレイ基板の前記複数のトランジスタが形成された面上に形成された樹脂の膜と、
互いに間隔を空けて前記樹脂の膜上に配列された複数の画素電極と、
前記複数の画素電極をまとめて被覆するように形成され、前記複数の画素電極それぞれに重なった領域において親液性を示すとともに前記複数の画素電極に重なっていない領域において撥液性を示すようにパターン化されたパターン膜と、
前記パターン膜のうち前記複数の画素電極に重なった領域それぞれにおいて形成された複数のエレクトロルミネセンス層と、
前記エレクトロルミネセンス層上に形成された対向電極と、を備えることを特徴とするエレクトロルミネセンス表示パネル。
【請求項２】
複数のエレクトロルミネセンス素子が配列されてなるエレクトロルミネセンス表示パネルを製造するエレクトロルミネセンス表示パネルの製造方法において、
複数のトランジスタが基板上に形成されてなるトランジスタアレイ基板の前記複数のトランジスタが形成された面に樹脂を塗布し、塗布した樹脂の膜を硬化させる樹脂膜形成工程と、
複数の画素電極を前記硬化した樹脂の膜上に間隔をあけて形成する画素電極形成工程と、
活性光線の被照射によって発光層となる材料が含有された溶液に対する濡れ性が向上する濡れ性可変膜を、前記複数の画素電極をまとめて被覆するように形成する濡れ性可変膜形成工程と、
前記濡れ性可変膜のうち前記複数の画素電極それぞれに重なった領域に活性光線を照射する照射工程と、
前記濡れ性可変膜のうち前記複数の画素電極それぞれに重なった領域に発光層となる材料が含有された溶液を塗布することで前記複数の画素電極それぞれにエレクトロルミネセンス層を形成するエレクトロルミネセンス層形成工程と、
を含むことを特徴とするエレクトロルミネセンス表示パネルの製造方法。
【請求項３】
前記樹脂膜形成工程では、前記塗布した樹脂の膜を前記トランジスタの高さよりも厚い膜厚になるように形成することを特徴とする請求項２に記載のエレクトロルミネセンス表示パネルの製造方法。
【請求項４】
前記形成したエレクトロルミネセンス層上に対向電極を形成する工程を更に含むことを特徴とする請求項２又は３に記載のエレクトロルミネセンス表示パネルの製造方法。
【請求項５】
前記濡れ性可変膜形成工程は、
フッ素を含む官能基を有したシラザン化合物を含有した液体を前記複数の画素電極をまとめて被覆するように塗布する工程と、
前記塗布した液体を乾燥させて、フッ素を含む官能基を有したシラザン化合物を加水分解縮合させて前記濡れ性可変膜として形成する工程と、
を含むことを特徴とする請求項２から４のいずれか一項に記載のエレクトロルミネセンス表示パネルの製造方法。
【請求項６】
前記照射工程では、光触媒を透過した活性光線を、前記濡れ性可変膜のうち前記複数の画素電極それぞれに重なった領域に照射することを特徴とする請求項２から５のいずれか一項に記載のエレクトロルミネセンス表示パネルの製造方法。
【発明の詳細な説明】
【技術分野】
【０００１】
本発明は、複数の有機エレクトロルミネセンス（Electro Luminescence）素子が配列されてなるエレクトロルミネセンス表示パネル及びその製造方法に関する。
【背景技術】
【０００２】
有機エレクトロルミネセンス素子はアノード、エレクトロルミネセンス層、カソードの順に積層された積層構造を為しており、アノードとカソードの間に正バイアス電圧が印加されるとエレクトロルミネセンス層において発光する。このような有機エレクトロルミネセンス素子を画素として基板上にマトリクス状に配列して、各有機エレクトロルミネセンス素子を所定の階調輝度で発光させることによって画像表示を行うエレクトロルミネセンス表示パネルが実現化されている。特にアクティブマトリクス駆動方式のエレクトロルミネセンス表示パネルでは、画素としての有機エレクトロルミネセンス素子の周りにアクティブスイッチング素子が形成されている。
【０００３】
アクティブマトリクス駆動方式のエレクトロルミネセンス表示パネルでは、アノード又はカソードのうちの一方の電極を全ての画素に共通する共通電極とすることができるが、少なくとも他方の電極及びエレクトロルミネセンス層を画素ごとにパターニングする必要がある。アノードやカソードを画素ごとにパターニングする手法は従来の半導体装置製造技術を適用できる。つまり、ＰＶＤ法又はＣＶＤ法等による成膜工程、フォトリソグラフィ法等によるマスク工程、エッチング法等による薄膜の形状加工工程を適宜行うことで、アノードやカソードを画素ごとにパターニングすることができる。
【０００４】
エレクトロルミネセンス層の成膜方法については、材料等の条件に応じてドライ蒸着法と湿式コーティング法に大別できる。ドライ蒸着法を用いる場合には、メタルマスクを用いることで蒸着して成膜されるエレクトロルミネセンス層を画素ごとにパターニングすることができる。
【０００５】
一方、湿式コーティング法を用いる場合には、インクジェット技術を応用することで画素ごとにパターニングすることができる（例えば、特許文献１参照。）。つまり、エレクトロルミネセンス層になる材料を有機溶媒で溶解した有機溶液の液滴を画素ごとに吐出することで、画素ごとにエレクトロルミネセンス層をパターニングすることができる。
【特許文献１】特開平１０−１２３７７号公報
【発明の開示】
【発明が解決しようとする課題】
【０００６】
ところで、高解像度の画像表示を行うエレクトロルミネセンス表示パネルを提供するためには、エレクトロルミネセンス層を微細パターンで形成しなければならない。インクジェット方式では、有機溶液の液滴の粒径が非常に小さいためエレクトロルミネセンス層を微細パターンで形成することは可能であるが、液滴が着弾してから固化するまでの間に液滴が滲んでしまうため、隣り合う画素の間で液滴が混合する恐れがある。
また、一画素に注目しても、アノードに着弾した液滴が周囲のトランジスタの形状にしたがって生じる凹凸の影響を受けて、凸部での厚さが薄くなってしまいアノード内に一様の厚さで滲まないので、エレクトロルミネセンス層の膜厚が一様にならないことがある。
【０００７】
そこで、本発明は、上記のような問題点を解決しようとしてなされたものであり、隣り合う画素の間でエレクトロルミネセンス層が混じり合わず更に一画素内でエレクトロルミネセンス層の膜厚をほぼ一様にすることを目的とする。
【課題を解決するための手段】
【０００８】
以上の課題を解決するために、本発明のエレクトロルミネセンス表示パネルは、複数のエレクトロルミネセンス素子が配列されてなるエレクトロルミネセンス表示パネルにおいて、
複数のトランジスタが基板上に形成されてなるトランジスタアレイ基板と、
前記トランジスタアレイ基板の前記複数のトランジスタが形成された面上に形成された樹脂の膜と、
互いに間隔を空けて前記樹脂の膜上に配列された複数の画素電極と、
前記複数の画素電極をまとめて被覆するように形成され、前記複数の画素電極それぞれに重なった領域において親液性を示すとともに前記複数の画素電極に重なっていない領域において撥液性を示すようにパターン化されたパターン膜と、
前記パターン膜のうち前記複数の画素電極に重なった領域それぞれにおいて形成された複数のエレクトロルミネセンス層と、
前記エレクトロルミネセンス層上に形成された対向電極と、を備える。
【０００９】
本発明のエレクトロルミネセンス表示パネルの製造方法は、複数のエレクトロルミネセンス素子が配列されてなるエレクトロルミネセンス表示パネルを製造するエレクトロルミネセンス表示パネルの製造方法において、
複数のトランジスタが基板上に形成されてなるトランジスタアレイ基板の前記複数のトランジスタが形成された面に樹脂を塗布し、塗布した樹脂の膜を硬化させる樹脂膜形成工程と、
複数の画素電極を前記硬化した樹脂の膜上に間隔をあけて形成する画素電極形成工程と、
活性光線の被照射によって発光層となる材料が含有された溶液に対する濡れ性が向上する濡れ性可変膜を、前記複数の画素電極をまとめて被覆するように形成する濡れ性可変膜形成工程と、
前記濡れ性可変膜のうち前記複数の画素電極それぞれに重なった領域に活性光線を照射する照射工程と、
前記濡れ性可変膜のうち前記複数の画素電極それぞれに重なった領域に発光層となる材料が含有された溶液を塗布することで前記複数の画素電極それぞれにエレクトロルミネセンス層を形成するエレクトロルミネセンス層形成工程と、
を含むことを特徴とする。
【００１０】
前記樹脂膜形成工程では、前記塗布した樹脂の膜を前記トランジスタの高さよりも厚い膜厚になるように形成することが好ましい。
上記エレクトロルミネセンスの製造方法は、前記形成したエレクトロルミネセンス層上に対向電極を形成する工程を更に含んでも良い。
前記濡れ性可変膜形成工程が、フッ素を含む官能基を有したシラザン化合物を含有した液体を前記複数の画素電極をまとめて被覆するように塗布する工程と、前記塗布した液体を乾燥させて、フッ素を含む官能基を有したシラザン化合物を加水分解縮合させて前記濡れ性可変膜として形成する工程と、を含むことが好ましい。
好ましくは、前記照射工程では、光触媒を透過した活性光線を、前記濡れ性可変膜のうち前記複数の画素電極それぞれに重なった領域に照射する。
【００１１】
本発明では、複数のトランジスタが基板上に配列されていても、それらトランジスタを被覆するように樹脂の膜を形成するため、その樹脂の膜の表面はトランジスタの形状の影響を受けずに平坦になる。その平坦な樹脂の膜に複数の画素電極を形成するため、これら画素電極の表面も平坦になる。そして、これら画素電極を被覆するように濡れ性可変膜を形成し、複数の画素電極それぞれに重なる領域に活性光線を照射すると、複数の画素電極それぞれに重なる領域では濡れ性可変膜の濡れ性が向上する。そのため、活性光線照射後の濡れ性可変膜においては、濡れ性が向上した領域が複数の画素電極と同様に点在した状態となる。従って、複数の画素電極それぞれに重なった領域に発光層となる材料が含有された溶液を塗布すると、濡れ性が向上した領域では発光層となる材料が含有された溶液が滲むが、濡れ性が向上していない領域つまり複数の画素電極間に重なった領域には発光層となる材料が含有された溶液が拡がらない。
ここで、画素電極の表面が平坦であるから、その表面に成膜された濡れ性可変膜も画素電極に重なる領域の表面が平坦になる。そのため、画素電極に重なる領域つまり濡れ性が向上した領域に塗布された発光層となる材料が含有された溶液がその領域内において一様の厚さで拡がる。
【発明の効果】
【００１２】
本発明によれば、各画素電極に重なった領域では発光層となる材料が含有された溶液が滲み且つ各画素電極の間に重なった領域には発光層となる材料が含有された溶液が拡がらないため、隣り合う画素間で発光層となる材料が含有された溶液が混じり合わない。そのため、隣り合う画素の間でエレクトロルミネセンス層が連なって形成されることを防止することができる。
また、塗布した発光層となる材料が含有された溶液が塗布した領域において一様の厚さで拡がるから、一画素内でエレクトロルミネセンス層の膜厚を一様にすることができる。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。また、以下の説明において、『平面視して』とは、『透明基板５（後述）面に対して垂直な方向に見て』という意味である。
【００１４】
図１は、本発明の製造方法により製造されたエレクトロルミネセンス表示パネル１の平面図であり、図２は、図１に示された切断線II−IIに沿った断面図であり、図３は、図２の領域Ａを拡大して示した図面である。図１においては、隣り合う６画素を示し、主に電極の構造を図示する。
【００１５】
エレクトロルミネセンス表示パネル１は、平面視してマトリクス状に配列された画素を用いて、アクティブマトリクス駆動方式によりドットマトリクス表示を行うものである。このエレクトロルミネセンス表示パネル１は、トランジスタアレイ基板２と、トランジスタアレイ基板２を被覆した平坦化膜３と、平坦化膜３上にマトリクス状に配列された複数の有機エレクトロルミネセンス素子４，４，…と、を備える。なお、以下では、有機エレクトロルミネセンス素子４を有機ＥＬ素子４と略称する。
【００１６】
トランジスタアレイ基板２は、透明基板５と、透明基板５上に形成された複数の第一走査線６，６，…と、第一走査線６，６，…に直交するように配列された複数の信号線７，７，…と、第一走査線６，６，…それぞれの間に配設された第二走査線８，８，…と、透明基板５上に形成された複数のトランジスタ９，９，…と、これらトランジスタ９，９，…を被覆した保護絶縁膜１０と、を具備する。ここでは、一つの画素（サブピクセル）につき一つの有機ＥＬ素子４と二つのトランジスタ９，９とが設けられているが、一つの画素につき一つのトランジスタと一つの有機ＥＬ素子とが設けられている場合でも、更には一つの画素につき三つ以上のトランジスタと一つの有機ＥＬ素子とが設けられている場合でも、本発明を適用することができる。
【００１７】
いずれのトランジスタ９も、ゲート電極１１、ゲート絶縁膜１２、真性な半導体膜１３、不純物半導体膜１４，１５、ドレイン電極１６、ソース電極１７、ブロッキングレイヤ１８から構成されており、これらが積層されてなるＭＯＳ型電界効果薄膜トランジスタである。ゲート絶縁膜１２は、透明基板５一面に成膜されており、全てのトランジスタ９，９，…に共通した層となっている。これらトランジスタ９，９，…は、共通の保護絶縁膜１０によって被覆されている。ゲート絶縁膜１２及び保護絶縁膜１０は、透明な誘電体であり、酸化シリコン（ＳｉＯ2）及び窒化シリコン（ＳｉＮ、Ｓｉ3Ｎ4）といった無機珪素化物で形成されている。
【００１８】
第一走査線６，６，…及び第二走査線８，８，…の何れも、透明基板５上に形成されており、更に、ゲート絶縁膜１２に被覆されている。信号線７，７，…の何れも、ゲート絶縁膜１２上に形成されており、更に保護絶縁膜１０によって被覆されている。なお、隣り合う第一走査線６及び第二走査線８のそれぞれに走査信号が出力され、信号線７に階調信号が出力されると、その第一走査線６と信号線７との交差部に配置された画素の２つのトランジスタ９，９により階調信号が取り込まれ、その画素の有機ＥＬ素子４は、次にその第一走査線６及びその第二走査線８に走査信号が出力されるまでの間トランジスタ９，９によって階調信号に応じた輝度で発光する。
【００１９】
以上のように構成されたトランジスタアレイ基板２の表面、つまり保護絶縁膜１０の表面には、平坦化膜３がべた一面に成膜されている。平坦化膜３は、例えばＰＭＭＡ、ポリカーボネート、エポキシ樹脂、ポリイミド、その他の透明な樹脂から形成されたものである。平坦化膜３は、可視光領域の光透過率が８０％以上であるのが望ましく、更に液状の前駆体を紫外線照射により重合させた（硬化させた）ものが望ましい。この平坦化膜３の厚さは保護絶縁膜１０の表面に生じた段差の高さよりも厚く、更に望ましくはトランジスタ９の高さ（透明基板５の表面からトランジスタ９の頭頂部までの高さ）よりも厚い。このような平坦化膜３が形成されることによって保護絶縁膜１０の表面に生じた段差が解消され、平坦化膜３の表面がほぼ平坦な面となっている。
【００２０】
有機ＥＬ素子４は、平坦化膜３上に成膜された画素電極２１と、画素電極２１を被覆したパターン膜２２と、パターン膜２２を介して画素電極２１上に成膜されたエレクトロルミネセンス層２３と、エレクトロルミネセンス層２３上に成膜された対向電極２４と、を具備する。
【００２１】
画素電極２１及びエレクトロルミネセンス層２３は有機ＥＬ素子４ごとに独立しており、対向電極２４及びパターン膜２２は全ての有機ＥＬ素子４，４，…に共通している。つまり、画素電極２１，２１，…が平坦化膜３上にマトリクス状となって配列されており、これら画素電極２１，２１，…をまとめて被覆するようにパターン膜２２が成膜されている。また、エレクトロルミネセンス層２３はパターン膜２２を挟んで各画素電極２１上に形成されている。対向電極２４は、エレクトロルミネセンス層２３，２３，…をまとめて被覆するように成膜されている。
【００２２】
画素電極２１は、有機ＥＬ素子４のアノードとして機能する電極であり、透明な金属酸化物で形成されている。具体的には、画素電極２１は、酸化インジウム、酸化亜鉛若しくは酸化スズ又はこれらのうちの少なくとも一つを含む混合物（例えば、錫ドープ酸化インジウム（ＩＴＯ）、亜鉛ドープ酸化インジウム、カドミウム−錫酸化物（ＣＴＯ））で形成されている。また、画素電極２１は、平坦化膜３及び保護絶縁膜１０に形成されたコンタクトホール２５を介して、その画素の２つのトランジスタ９，９のうちの一方のトランジスタ９のソース電極１７に接続されている。
【００２３】
パターン膜２２は、画素電極２１，２１，…それぞれに重なっている親液性領域２２ａ，２２ａ，…と、画素電極２１，２１，…間において平坦化膜３に重なっている撥液性領域２２ｂと、にパターン化されている。つまり、平面視して、親液性領域２２ａ，２２ａ，…は、画素電極２１，２１，…と同様にマトリクス状に点在しており、撥液性領域２２ｂは、親液性領域２２ａ，２２ａ，…それぞれを囲繞するように網目状を呈している。
【００２４】
親液性領域２２ａ，２２ａ，…は、有機化合物含有液に対してなじんで有機化合物含有液が４０°以下の接触角で濡れる性質（以下、「親液性」という。）を有する。撥液性領域２２ｂは、有機化合物含有液をはじいて有機化合物含有液が５０°以上の接触角で濡れる性質（以下、「撥液性」という。）を有する。ここで、有機化合物含有液とは、エレクトロルミネセンス層２３を構成した有機化合物又はその前駆体を含有した液であり、エレクトロルミネセンス層２３を構成した有機化合物又はその前駆体が溶質として溶媒に溶けてなる溶液であっても良いし、エレクトロルミネセンス層２３を構成した有機化合物又はその前駆体が分散媒である液体に分散してなる分散液であっても良い。
【００２５】
パターン膜２２は、親液性領域２２ａ，２２ａ，…において非常に薄く、その厚さは０．０ｎｍより厚く且つ１ｎｍ以下である。
【００２６】
エレクトロルミネセンス層２３は、有機化合物である発光材料で形成された層であって、画素電極２１から注入された正孔と対向電極２４から注入された電子を再結合させることで励起子を生成して発光する層である。また、エレクトロルミネセンス層２３には、電子輸送性の物質が適宜混合されていても良いし、正孔輸送性の物質が適宜混合されても良いし、電子輸送性の物質及び正孔輸送性の物質が適宜混合されていても良い。
【００２７】
また、エレクトロルミネセンス層２３は、画素電極２１側から順に正孔輸送層、狭義の発光層、電子輸送層となる三層構造であっても良いし、画素電極２１側から順に正孔輸送層、狭義の発光層となる二層構造であっても良いし、狭義の発光層からなる一層構造であっても良いし、これらの層構造において適切な層間に電子或いは正孔の注入層が介在した積層構造であっても良い。ここでは、エレクトロルミネセンス層２３は、導電性高分子であるＰＥＤＯＴ（ポリチオフェン）及びドーパントであるＰＳＳ（ポリスチレンスルホン酸）からなる正孔注入層、ポリフルオレン系発光材料からなる狭義の発光層の順に積層した二層構造である。エレクトロルミネセンス層２３は、有機化合物含有液を塗布すること（つまり、湿式塗布法）によって成膜される。
【００２８】
対向電極２４は、有機ＥＬ素子４のカソードとして機能する電極であり、少なくとも仕事関数の低い材料を含む。具体的には、対向電極２４は、マグネシウム、カルシウム、リチウム若しくはバリウムや希土類からなる単体又はこれらの単体を少なくとも一種を含む合金で形成されている。更に、対向電極２４が積層構造となっていても良く、例えば、上述のような低仕事関数材料で形成された膜上にアルミニウム、クロム等高仕事関数で且つ低抵抗率の材料で被膜した積層構造でも良い。
【００２９】
なお、画素電極２１が透明電極である場合には、透明基板５側が表示面となり、対向電極２４が透明電極である場合には、対向電極２４側が表示面となる。
【００３０】
次に、図４〜図１１を用いてエレクトロルミネセンス表示パネル１の製造方法について説明する。ここで、図１に示された切断線II−IIに沿った断面の状態が、図４〜図１１の順に示されている。
まず、スパッタ法、ＰＶＤ法及びＣＶＤ法等といった成膜工程、フォトリソグラフィ法等といったマスク工程、エッチング法等といった薄膜の形状加工工程を適宜行うことによって、第一走査線６，６，…、第二走査線８，８，…及び信号線７，７，…を形成してパターニングするとともに、１つの画素につき２つのトランジスタ９，９を透明基板５上に形成してパターニングする（図４参照。）。なお、アルミニウムからなる第一走査線６，６，…、第二走査線８，８及びトランジスタ９，９，…のゲート電極１１を形成した後、それらに対して陽極酸化を行うことによって酸化被膜を形成する。
【００３１】
次に、ＣＶＤ法等により保護絶縁膜１０をべた一面に成膜し、第一走査線６，６，…、第二走査線８，８，…、信号線７，７，…及びトランジスタ９，９，…を保護絶縁膜１０によって被覆する。次に、フォトリソグラフィ法により保護絶縁膜１０上にマスクを形成し、そのマスクをした状態でエッチング法を行うことにより、各画素の２つのトランジスタ９，９のうちの一方のソース電極１７に通じるコンタクトホール２５を保護絶縁膜１０に形成する。
【００３２】
次に、平坦化膜３の前駆体である液状の紫外線重合性樹脂を保護絶縁膜１０上に塗布又は散布することにより、紫外線重合性樹脂の膜を成膜し、紫外線重合性樹脂の膜に紫外線を照射することによりその膜を硬化させる。これにより、平坦化膜３が形成される（図５参照。）。ここで、平坦化膜３は、保護絶縁膜１０の表面に生じた段差の高さよりも厚く、更に望ましくはトランジスタ９の高さ（透明基板５の表面からトランジスタ９の頭頂部までの高さ）よりも厚くなるように成膜する。このように平坦化膜３を成膜することによって保護絶縁膜１０の表面の段差が解消され、平坦化膜３の表面が平坦になる。
なお、紫外線重合性樹脂を塗布する方法は、スピンコート法であっても良いし、ディップコート法であっても良いし、ダイコート法であっても良い。
【００３３】
次に、フォトリソグラフィ法により平坦化膜３上にマスクを形成し、そのマスクをした状態でエッチング法を行うことにより、各画素の２つのトランジスタ９，９のうちの一方のトランジスタ９のソース電極１７に通じるコンタクトホール２５を平坦化膜３に形成する（図６参照。）。ここで、平坦化膜３に形成されたコンタクトホール２５は、先に形成された保護絶縁膜１０のコンタクトホール２５に通じ更にソース電極１７まで通じる。
【００３４】
次に、スパッタリング法、ＥＢ蒸着法、その他の気相成長法により透明な金属酸化物膜（例えば、ＩＴＯ）をべた一面に成膜し、フォトリソグラフィ法により金属酸化物膜上にマスクを形成し、そのマスクをした状態で金属酸化物膜に対してエッチング法を行うことにより、複数の画素電極２１，２１，…をマトリクス状にパターニングする（図７参照。）。平坦化膜３が成膜されているため、画素電極２１，２１，…の表面も平坦になる。
なお、形成した画素電極２１はコンタクトホール２５を介して、ソース電極１７に接続される。
【００３５】
次に、画素電極２１，２１，…を形成した面を洗浄する。洗浄としては、大気圧未満の減圧下における酸素プラズマ洗浄であっても良いし、紫外線／オゾン洗浄であっても良い。その後、画素電極２１，２１，…、平坦化膜３、透明基板５、その他全体を純粋で洗浄する。次に、全体に例えば窒素ガスといった不活性ガスを吹き付けて、全体を乾燥させる。
【００３６】
次に、図８に示すように、パターン膜２２の前駆体となる濡れ性可変膜３０を成膜し、濡れ性可変膜３０によって画素電極２１，２１，…をまとめて被覆する。画素電極２１，２１，…の表面が平坦であるため、濡れ性可変膜３０は画素電極２１，２１，…に重なった領域において平坦になる。
【００３７】
この濡れ性可変膜３０の成膜方法について具体的に説明する。
まず、フッ素を含む官能基を有したシラザン化合物を含有した溶液（以下、シラザン系溶液という。）に平坦化膜３、画素電極２１，２１，…等を形成したトランジスタアレイ基板２を浸漬し、その後トランジスタアレイ基板２を引き上げることによって、画素電極２１，２１，…が形成された平坦化膜３の表面一面にシラザン化合物の溶液の膜を成膜する（ディップコート法）。
【００３８】
ここで、「フッ素を含む官能基を有したシラザン化合物」とは、Ｓｉ−Ｎ−Ｓｉ結合を有し、Ｎ又は／及びＳｉにフッ素を含む官能基が結合したものであり、例えば次の一般式（１）で表すオリゴマー又はポリマーが挙げられる。
ＲｆＳｉ（ＮＨ）3/2  …（１）
一般式（１）においてＲｆは、フッ素を含む官能基である。
「フッ素を含む官能基」としては、フルオロアルキル基があり、例えば、次の一般式（２）〜（１９）で表す官能基が挙げられる。
−（ＣＨ2）a（ＣＦ2）bＣＦ3  …（２）
−（ＣＨ2）a（ＣＦ2）bＣＦ（ＣＦ3）2  …（３）
−（ＣＨ2）a（ＣＦ2）bＣ（ＣＦ3）3  …（４）
−（ＣＦ2）aＣＦ3  …（５）
−（ＣＦ2）aＣＦ（ＣＦ3）2  …（６）
−（ＣＦ2）aＣ（ＣＦ3）3  …（７）
−（ＣＦ2）a（Ｃ（ＣＦ3）2）bＣＦ3  …（８）
−（ＣＦ2）a（Ｃ（ＣＦ3）2）bＣＦ（ＣＦ3）2  …（９）
−（ＣＦ2）a（Ｃ（ＣＦ3）2）bＣ（ＣＦ3）3  …（１０）
−（ＣＦ2）a（Ｃ（ＣＦ3）2）b（ＣＦ2）cＣＦ3  …（１１）
−（ＣＦ2）a（Ｃ（ＣＦ3）2）b（ＣＦ2）cＣＦ（ＣＦ3）2  …（１２）
−（ＣＦ2）a（Ｃ（ＣＦ3）2）b（ＣＦ2）cＣ（ＣＦ3）3  …（１３）
−（Ｃ（ＣＦ3）2）aＣＦ3  …（１４）
−（Ｃ（ＣＦ3）2）aＣＦ（ＣＦ3）2  …（１５）
−（Ｃ（ＣＦ3）2）aＣ（ＣＦ3）3  …（１６）
−（Ｃ（ＣＦ3）2）a（ＣＦ2）bＣＦ3  …（１７）
−（Ｃ（ＣＦ3）2）a（ＣＦ2）bＣＦ（ＣＦ3）2  …（１８）
−（Ｃ（ＣＦ3）2）a（ＣＦ2）bＣ（ＣＦ3）3  …（１９）
一般式（２）〜（１９）においてａ，ｂ，ｃはいずれも整数である。
【００３９】
シラザン系溶液の溶媒としては、フッ素系溶剤が挙げられる。
【００４０】
ここでは、シラザン化合物として、次の一般式（２０）及び化学構造式（２１）で表せるシラザンオリゴマー（ＫＰ−８０１Ｍ：信越化学工業株式会社製）を用いる。そして、上述のディップコート工程においては、このシラザンオリゴマーを溶質としてｍ−キシレンヘキサフロライド溶媒に溶かしたシラザン系溶液（濃度３wt％）にトランジスタアレイ基板２を約一分間浸漬する。
Ｃ8Ｆ17Ｃ2Ｈ4Ｓｉ（ＮＨ）3/2  …（２０）
【化１】
2005174853.tif 000003
【００４１】
次に、トランジスタアレイ基板２に例えば窒素ガスといった不活性ガスを吹き付けて、シラザン系溶液の溶媒を蒸発させることで、シラザン化合物が画素電極２１，２１，…及び平坦化膜３の表面に堆積した状態となる。
【００４２】
次に、トランジスタアレイ基板２を１０〜３０分間放置すると、雰囲気中の水分によってシラザン化合物が加水分解・縮合する。これにより、図８に示すように、フッ素を含む官能基が結合した縮合体からなる濡れ性可変膜３０が、画素電極２１，２１，…及び平坦化膜３全体を覆うように一面に成膜される。濡れ性可変膜３０に含まれる縮合体は、次の一般式（２２）で表される。
【化２】
2005174853.tif 000004
【００４３】
一般式（２２）において、Ｒｆは上述したようにフッ素を含む官能基であって撥液性を示す官能基であり、Ｘはシラザン化合物と結合した画素電極２１の原子若しくは原子団、平坦化膜３の原子若しくは原子団、画素電極２１若しくは平坦化膜３の表面と結合したシラザン化合物の一部の原子若しくは原子団、又は、化学構造式（２１）におけるＮＨ基を置換した基を構成する原子若しくは原子団のいずれかであり、ｎは１００以上の整数である。シラザン化合物が一般式（２０）で表されるシラザンオリゴマーの場合には、ＲｆはＣ8Ｆ17Ｃ2Ｈ4となり、ＸがＯとなる。シラザン化合物は活性が高く、画素電極２１，２１，…及び平坦化膜３にも吸着しやすいから、濡れ性可変膜３０が画素電極２１，２１，…及び平坦化膜３の表面に化学吸着した状態で成膜される。従って、濡れ性可変膜３０においては、シラザン化合物の単分子ユニットにおける主鎖であるＲｆ−Ｓｉ−Ｘ−基又はＲｆ−Ｓｉ−基が、画素電極２１，２１，…及び平坦化膜３の表面に対して略垂直方向に配列するとともに隣接する単分子ユニットのＳｉが、画素電極２１，２１，…及び平坦化膜３の表面に沿った方向に対して加水分解により酸素をエーテル結合の状態で縮合されている。つまり、シラザン化合物は、画素電極２１，２１，…及び平坦化膜３の表面の面方向に縮合されるとともに、画素電極２１，２１，…及び平坦化膜３の表面に形成された、単分子ユニットにおける主鎖であるＲｆ−Ｓｉ−Ｘ−基又はＲｆ−Ｓｉ−基の上方に、更に単分子ユニットにおける主鎖Ｒｆ−Ｓｉ−Ｘ−基又はＲｆ−Ｓｉ−基が積み重なるということが殆どなくなる。このため、濡れ性可変膜３０の厚さは、実質的に単分子ユニットにおける主鎖（ここでは縮合体としての側鎖に相当。）であるＲｆ−Ｓｉ−Ｘ−基又はＲｆ−Ｓｉ−基の長さに等しくなる。またこの濡れ性可変膜３０は、各単分子ユニットにおける主鎖の中のフッ素を含む官能基Ｒｆが濡れ性可変膜３０の表面側に配置するように縮合されているから、表面では各官能基Ｒｆの撥液性によって有機化合物含有液に対して撥液性を示す。
【００４４】
以上のように濡れ性可変膜３０を成膜したら、濡れ性可変膜３０をｍ−キシレンヘキサフロイド液（シラザン系溶液の溶媒と同じ液）ですすぐことで、堆積した未反応のシラザン化合物を洗い流す。
【００４５】
次いで、図９に示すように、トランジスタアレイ基板２にフォトマスク基板４０を対向させて更にフォトマスク基板４０に活性光線を透過させて濡れ性可変膜３０に活性光線を部分的に照射することで、図１０に示すように、濡れ性可変膜３０がパターン膜２２となる。このときフォトマスク基板４０を濡れ性可変膜３０に当接させた状態で活性光線を照射しても良いし、フォトマスク基板４０を濡れ性可変膜３０から離した状態で活性光線を照射しても良いが、フォトマスク基板４０を濡れ性可変膜３０にできる限り近づけて軽く当接させると良い。活性光線としては、可視光線、紫外線、赤外線等があるが、後述する光触媒膜４３を励起するものである。
【００４６】
ここで、フォトマスク基板４０について説明する。フォトマスク基板４０は活性光線を透過する透明基板４１を有し、この透明基板４１の一方の面４１ａには、画素電極２１，２１，…に対応するようにマトリクス状に配列された複数の開口部４２ａ，４２ａ，…を有するマスク４２が網目状に形成され、約０．２μｍ厚の光触媒膜４３がマスク４２全体を被覆するように一方の面４１ａ全体に成膜されている。開口部４２ａの開口面積は、画素電極２１の面積よりやや大きくなっている。
【００４７】
マスク４２は活性光線を反射したり、又は吸収したりし、活性光線を透過しないものである。光触媒膜４３は、酸化チタン（ＴｉＯ2）、酸化亜鉛（ＺｎＯ）、酸化スズ（ＳｎＯ2）、チタン酸ストロンチウム（ＳｒＴｉＯ3）、酸化タングステン（ＷＯ3）、酸化ビスマス（Ｂｉ2Ｏ3）及び酸化鉄（Ｆｅ2Ｏ3）の中から選ばれる一種又は二種以上の物質で形成されている。ここでは、酸化チタンを光触媒膜４３として用いる。酸化チタンは、アナターゼ型とルチル型があり本発明では何れも使用することができるが、アナターゼ型の酸化チタンは励起波長が３８０ｎｍ以下であるからより好ましい。
【００４８】
以上のようなフォトマスク基板４０を用いて、透明基板４１の裏面４１ｂに活性光線を入射させる。マスク４２では活性光線が遮蔽されるが、マスク４２の無い開口部４２ａ，４２ａ，…では光触媒膜４３を透過する。従って、濡れ性可変膜３０のうちマスク４２に重なる領域つまり画素電極２１の周囲には、活性光線が入射しないが、それぞれの画素電極２１に重なる領域には活性光線が入射する。
活性光線が光触媒膜４３を透過する際に活性酸素種（・ＯＨ）が生成され、この活性酸素種が濡れ性可変膜３０と化学反応を引き起こす。濡れ性可変膜３０のうち画素電極２１，２１，…に重なった領域には、光触媒膜４３を透過した活性酸素種が到達し、画素電極２１に重なった領域には、マスク４２によって活性光線が遮蔽されるから活性酸素種が届かない。このように光触媒の作用は、光触媒膜４３に活性光線が入射することによって活性酸素種が発生し、発生した活性酸素種が濡れ性可変膜３０に到達し、活性酸素種によって濡れ性可変膜３０の化学構造が変化する。なお、開口部４２ａの開口面積が画素電極２１の面積よりもやや大きいため、それぞれの画素電極２１よりもやや外側にも活性酸素種が到達する。
【００４９】
濡れ性可変膜３０のうち開口部４２ａに重なる領域は、光触媒の作用により生成された活性酸素種（・ＯＨ）により撥液性を示すＲｆ基が、親水性を示す水酸基に置換され、一般式（２３）に示すようになる。
【化３】
2005174853.tif 000005
この領域が親液性領域２２ａである。親液性領域２２ａは、フッ素を含む官能基（上記Ｒｆ）が分解・離脱し、水酸基に置換されるために、有機化合物含有液に対して親液性を示し、後述するエレクトロルミネセンス層２３を構成する材料が含まれる液体をはじくことなくこの液体を親液性領域２２ａの表面に均一に成膜することが可能になる。
【００５０】
更に、親液性領域２２ａにおいては、珪素と酸素からなる縮合体における主鎖が画素電極２１，２１，…の表面に沿った状態で形成され、且つ、撥液性を示すフッ素を含む官能基が水酸基に置換されるため、膜厚も単分子ユニットにおける主鎖（ここでは縮合体としての側鎖に相当。）であるＨＯ−Ｓｉ−Ｘ−基又はＨＯ−Ｓｉ−基の長さに等しく、１ｎｍ以下と非常に薄くすることができる。そのため、活性酸素種が生成された領域である画素電極２１，２１，…上では、パターン膜２２の膜厚が非常に薄くなり、親液性領域２２ａ自体が正孔等の電荷の注入、輸送に支障をきたすことはほとんどない。
そして、濡れ性可変膜３０のうちマスク４２と重なる領域には、活性酸素種が到達しないから化学変化が起きず、エレクトロルミネセンス層２３を構成する材料が含まれる液体に対して依然撥液性を示す。この領域が、撥液性領域２２ｂである。撥液性領域２２ｂは、親液性領域２２ａと連続して形成されているとともに親液性領域２２ａよりもほぼフッ素を含む官能基Ｒｆの分だけ厚い。
【００５１】
以上のように濡れ性可変膜３０を部分的に露光することによってパターン膜２２を形成した後、親液性領域２２ａ，２２ａ，…にエレクトロルミネセンス層２３，２３，…をそれぞれ成膜する。エレクトロルミネセンス層２３，２３，…の成膜は、液滴吐出技術（インクジェット技術）を応用して行う。つまり、図１１に示すように、エレクトロルミネセンス層２３の構成材料を含有した有機化合物含有液を吐出することのできるノズル７０をトランジスタアレイ基板２に対向させて、駆動装置によってトランジスタアレイ基板２に対して相対的にノズル７０を水平面に沿って移動させつつ、ノズル７０が画素電極２１の上方に位置した時にノズル７０から有機化合物含有液を液滴７１として一回又は複数回吐出する。これにより、有機化合物含有液の液滴が親液性領域２２ａに着弾する。なお、有機化合物含有液を赤、緑、青の色ごとに準備し、エレクトロルミネセンス層２３，２３，…の色を塗り分けても良い。
【００５２】
着弾した液滴が親液性領域２２ａ内で広がって膜になり、そしてその膜が固化することによって、エレクトロルミネセンス層２３が形成される。パターン膜２２は画素電極２１に重なる部分において親液性を示すため、着弾した液滴が濡れやすいとともに滲みやすく、有機化合物含有液が親液性領域２２ａ内全体にいきわたる。
更に、平坦化膜３がトランジスタ９の高さによる凹凸を吸収しているので、平坦化膜３の表面が平坦なために、平坦化膜３上の画素電極２１の表面が平坦であり、更には親液性領域２２ａの表面も平坦であるため、有機化合物含有液がトランジスタ９の形状の影響を受けずに一様の厚さで親液性領域２２ａ内に拡がる。さらに画素電極２１，２１，…が透明基板５の面に平行なので、フォトマスク基板４０との隙間が抑制され、紫外線のマスク４２の下方に漏れることを抑制できるため、撥液性を示すべき箇所は十分遮光され、親液性を示す箇所には十分な紫外線が露光されることができる。このため撥液性領域２２ｂと親液性領域２２ａ，２２ａ，…が明確になり、有機化合物含有液が撥液性となる領域にこぼれることが抑えられる。
また、画素電極２１よりやや外側にも活性光線が入射して画素電極２１よりも広い親液性領域２２ａが形成されているから、有機化合物含有液が確実に画素電極２１全体にいきわたる。そのため、エレクトロルミネセンス層２３が均等な厚さで成膜されるとともに、エレクトロルミネセンス層２３とパターン膜２２との間に剥離が生じることない。さらに、それぞれの親液性領域２２ａの周囲は撥液性領域２２ｂとなっているため、有機化合物含有液が撥液性領域２２ｂに滲むことがない。そのため、隣り合う二つの画素の有機化合物含有液同士が混ざり合うことがない。したがって、常に均等な厚さでエレクトロルミネセンス層２３，２３，…を成膜することができ、隣り合う二つの画素が互いに異なる発光色の有機化合物含有液の場合に色純度の高い発色ができる。
【００５３】
なお、エレクトロルミネセンス層２３が積層構造である場合には、それぞれの層について有機化合物含有液を準備し、親液性領域２２ａにそれぞれの有機化合物含有液を順にノズルで吐出することでそれぞれの層を積層していく。例えば、エレクトロルミネセンス層２３が正孔注入層、狭義の発光層からなる二層構造の場合には、正孔注入層の有機化合物含有液（正孔注入層を構成する有機化合物（例えば、導電性高分子であるＰＥＤＯＴ（ポリチオフェン））と、ドーパントであるＰＳＳ（ポリスチレンスルホン酸）系分散媒に分散した分散液）を各親液性領域２２ａに吐出することで正孔注入層を成膜し、次いで、狭義の発光層の有機化合物含有液（ポリフルオレン系発光材料が例えばトルエン、キシレン、テトラリンといった有機溶媒に溶解した溶液）を成膜した正孔注入層に吐出することで狭義の発光層を成膜する。この場合でも、パターン膜２２のうち各親液性領域２２ａでは、正孔注入層の有機化合物含有液がなじみ、撥液性領域２２ｂでは正孔注入層の有機化合物含有液がはじかれる。
【００５４】
次いで、塗布した有機化合物含有液の溶媒・分散媒を乾燥させる。次いで、蒸着やスパッタ等のＰＶＤ法及びＣＶＤ法といった成膜方法によって、エレクトロルミネセンス層２３，２３，…を被覆するようにして対向電極２４を一面に成膜する。エレクトロルミネセンス層２３は画素電極２１全体にいきわたって形成されているから、対向電極２４が直接画素電極２１に接触することもなく、対向電極２４と画素電極２１がショートすることがない。対向電極２４の成膜後、封止樹脂、封止ガラスといった封止材でこれら有機ＥＬ素子４，４，…を封止するが、特にメタルキャップ、ガラス等の封止基板に紫外線硬化樹脂又は熱硬化性接着剤を塗布して、その封止基板を対向電極２４側に貼り合わせるのが望ましい。
【００５５】
以上のように製造されたエレクトロルミネセンス表示パネル１では、トランジスタ９，９を介して入力した信号に従って有機ＥＬ素子４に電流を流す。有機ＥＬ素子４では、画素電極２１からエレクトロルミネセンス層２３へ正孔が注入され且つ対向電極２４からエレクトロルミネセンス層２３へ電子が注入されることで、電流が流れる。そして、エレクトロルミネセンス層２３において正孔及び電子が輸送されて、エレクトロルミネセンス層２３にて正孔及び電子が再結合することによってエレクトロルミネセンス層２３で発光する。
【００５６】
以上のように、本実施の形態では、シラザン化合物を加水分解・縮合させることで濡れ性可変膜３０を成膜し、珪素と酸素で構成された縮合体としての主鎖が画素電極２１，２１，…及び平坦化膜３の表面に沿った状態で全面に形成され、各画素電極２１において親液性領域２２ａの実質的な厚さが、濡れ性可変膜３０の単分子ユニットにおける主鎖からフッ素を含む官能基Ｒｆを除く厚さとなり非常に薄い。従って、画素電極２１とエレクトロルミネセンス層２３との間にパターン膜２２の親液性領域２２ａが介在してもパターン膜２２の絶縁性を無視することができ、画素電極２１からエレクトロルミネセンス層２３へ正孔が注入されることが阻害されない。
【００５７】
また、濡れ性可変膜３０のうち活性光線の照射された領域が親液性領域２２ａになるから、親液性領域２２ａでは有機化合物含有液が濡れやすい。そのため、有機化合物含有液が親液性領域２２ａ全体にいきわたって滲みやすい。これにより、エレクトロルミネセンス層２３を親液性領域２２ａ全体にいきわたって一様の膜厚で成膜することができるとともに、画素電極２１と対向電極２４との間においてエレクトロルミネセンス層２３の成膜不良の発生することを防止することができる。そのため、画素電極２１と対向電極２４の間で短絡することを防止でき、エレクトロルミネセンス層２３とパターン膜２２との間に剥離が生じにくくすることができる。
【００５８】
また、有機化合物含有液がトランジスタ９の形状の影響を受けずに一様の厚さで親液性領域２２ａ内に拡がるから、一画素内においてエレクトロルミネセンス層２３を一様の膜厚で成膜することができる。
【００５９】
また、本実施形態では、濡れ性可変膜３０内に光触媒を含有させないで、フォトマスク基板４０を通じて濡れ性可変膜３０に活性光線を照射することで、濡れ性可変膜３０を活性酸素種により部分的に反応させている。濡れ性可変膜３０のうち活性光線の照射された領域が親液性領域２２ａになり、画素電極２１からエレクトロルミネセンス層２３へ正孔が注入されることは阻害されないとともに、パターン膜２２がエレクトロルミネセンス層２３に化学的に影響を与えることもない。
【００６０】
なお、本発明は上記実施の形態に限定されることなく、本発明の趣旨を逸脱しない範囲において、種々の改良並びに設計の変更を行っても良い。
例えば、上述の説明では、対向電極２４が全ての有機有機ＥＬ素子４，４，…について共通しているが、対向電極を有機ＥＬ素子４ごとに独立して形成しても良い。
また、板状の透明基板５の代わりにシート状の透明なフィルム基板であっても良い。
【００６１】
また、上記実施の形態では、全面が露出されたパターン膜２２上にインクジェットで有機化合物含有液を塗布したが、図１２に示すように、各画素電極２１を囲繞するように網目状の隔壁２６を形成してもよい。隔壁２６は各画素に塗布される有機化合物含有液が隣接する画素にこぼれないように或いは隣接する画素に飛散しないように十分な高さに設定されている。このためインクジェットヘッドで吐出された有機化合物含有液が画素電極２１上に付着した際の勢いで外側に画素電極２１の外側に拡散しようとしても隔壁２６が囲繞しているので隔壁２６で跳ね返され、画素電極２１全体としてより均一な厚さに成膜することができる。なおこの後の製造工程は、上記実施の形態と同様である。
【００６２】
また、上述の説明では液滴吐出法によって複数のエレクトロルミネセンス層２３，２３，…をパターニングしていた。しかしながら、パターン膜２２では親液性領域２２ａ，２２ａ，…がマトリクス状にパターニングされているため、有機化合物含有液をパターン膜２２に塗布してトランジスタアレイ基板２を回転させること（スピンコート法）によって、複数のエレクトロルミネセンス層２３，２３，…をマトリクス状にパターニングすることができる。また、パターン膜２２の親液性と撥液性のパターニングを利用して、ディップコート法又はダイコート法によって複数のエレクトロルミネセンス層２３，２３，…をマトリクス状にパターニングしても良い。更には、平版印刷法、凹版印刷法又は凸版印刷法を用いて複数のエレクトロルミネセンス層２３，２３，…をマトリクス状にパターニングしても良い。
【００６３】
また、上述の説明ではディップコート法によって濡れ性可変膜３０を成膜したが、スピンコート法又は刷毛塗り法によって濡れ性可変膜３０を成膜しても良い。
【００６４】
また、上述の説明では濡れ性可変膜３０に光触媒が含まれていないが、光触媒を含有したシラザン系溶液を塗布することによって濡れ性可変膜３０に光触媒を含有させても良い。この場合には、フォトマスク基板４０に光触媒膜４３を設けなくても良い。
【００６５】
また、フッ素を含む官能基を有するシラン化合物として、シラザン化合物を挙げたが、シランカップリング剤（加水分解縮合可能なフルオロアルキル基含有珪素化合物）といった他のシラン化合物やその他の撥液性を示す官能基でもよく、置換される官能基は水酸基以外の親液性の官能基であっても良い。
【００６６】
また、上記実施形態のエレクトロルミネセンス表示パネル１は自発光式であるため、ページプリンタといった画像形成装置の線走査機構に用いることができる。
【図面の簡単な説明】
【００６７】
【図１】エレクトロルミネセンス表示パネル１の平面図である。
【図２】エレクトロルミネセンス表示パネル１の断面図である。
【図３】図２の領域Ａの拡大図である。
【図４】エレクトロルミネセンス表示パネル１を製造する際の一工程を説明するための図面である
【図５】図４の次の工程を説明するための図面である。
【図６】図５の次の工程を説明するための図面である。
【図７】図６の次の工程を説明するための図面である。
【図８】図７の次の工程を説明するための図面である。
【図９】図８の次の工程を説明するための図面である。
【図１０】図９の次の工程を説明するための図面である。
【図１１】図１０の次の工程を説明するための図面である。
【図１２】他のエレクトロルミネセンス表示パネルの断面図である。
【符号の説明】
【００６８】
１  …  エレクトロルミネセンス表示パネル
２  …  トランジスタアレイ基板
３  …  平坦化膜（樹脂の膜）
４  …  有機エレクトロルミネセンス素子
５  …透明基板（基板）
９  …  トランジスタ
２１  …  画素電極
２２  …  パターン膜
２２ａ  …  親液性領域
２２ｂ  …  撥液性領域
２３  …  エレクトロルミネセンス層
２４  …  対向電極
３０  …  濡れ性可変層膜
４３  …  光触媒膜
７１  …  液滴（有機化合物含有液）
【図１】
2005174853.tif 000006
【図２】
2005174853.tif 000007
【図３】
2005174853.tif 000008
【図４】
2005174853.tif 000009
【図５】
2005174853.tif 000010
【図６】
2005174853.tif 000011
【図７】
2005174853.tif 000012
【図８】
2005174853.tif 000013
【図９】
2005174853.tif 000014
【図１０】
2005174853.tif 000015
【図１１】
2005174853.tif 000016
【図１２】
2005174853.tif 000017